(57)【要約】【課題】  本発明は、絹の糸や布又はシート状のシルク製品を素材とし、それらの素材に抗菌性を有する金属の薄膜層を重ね合わせて熱と圧力によりシート状の素材と金属薄膜層を結合させて得られる抗菌性を有するシルク素材を提供することにある。【解決手段】  本発明の抗菌性を有するシルク素材は、水溶性の蛋白質であるセリシンに取り囲まれた繊維状の蛋白質であるフィブロインによる絹のシート状の素材の表面に、極めて薄い金属薄膜層を形成し、さらにポリ酢酸ビニル層を形成した後に摂氏７０℃から２２０℃の熱と適度な圧力を加えてシート状の素材と金属薄膜層を結合させて得るものである。【選択図】図１
2013194352.tif 000002
【特許請求の範囲】
【請求項１】
水溶性の蛋白質であるセリシン４に取り囲まれた繊維状の蛋白質であるフィブロイン５による絹のシート状の素材１の表面に、極めて薄い銀等の金属薄膜層２を形成し、絹のシート状の素材１と銀等の金属薄膜層２を結合させて得たことを特徴とする抗菌性を有するシルク素材。
【請求項２】
絹のシート状の素材１及び銀等の金属薄膜層３の上面に、ポリ酢酸ビニル層３を有することを特徴とする請求項１記載の抗菌性を有するシルク素材。
【請求項３】
水溶性の蛋白質であるセリシン４に取り囲まれた繊維状の蛋白質であるフィブロイン５による絹のシート状の素材１の表面に、極めて薄い銀等の金属薄膜層２を真空蒸着装置１０により形成した後に、加熱されたプレス加工手段１１により熱と圧力を加えて絹のシート状の素材１と銀等の金属薄膜層２を結合したことを特徴とする抗菌性を有するシルク素材の製造方法。
【請求項４】
絹のシート状の素材１と銀等の金属薄膜層２を結合した後に、ポリ酢酸ビニル層３を塗布又はスプレー等の手段により形成したことを特徴とする請求項３記載の抗菌性を有するシルク素材の製造方法。
【請求項５】
加熱されたプレス加工手段１１により与える加熱温度は摂氏７０℃から２２０℃の範囲であることを特徴とする請求項３記載の抗菌性を有するシルク素材の製造方法。
【発明の詳細な説明】
【技術分野】
【０００１】  本発明は、絹のシート状の素材に薄い銀等の抗菌性を有する金属薄膜層を形成して得られる抗菌性を有するシルク素材とその製造方法に関する。
【背景技術】
【０００２】本発明の抗菌性を有するシルク素材とその製造方法に関連した先行技術として、真空減圧下において織物または不織布の各繊維糸の表面に銀イオン層を蒸着したことを特徴とする抗菌性を有する素材シートであり、坩堝に銀塊を載置し、その上側に長尺の不織布などの繊維布を配置してなる真空蒸着装置によって、前記銀塊に電子ビームを照射して銀イオンを発生させて前記繊維布の糸の表面に銀イオン層を形成してなることを特徴とする抗菌性を有する素材シート（特許文献１）が知られていた。
【先行技術文献】
【特許文献】
【０００３】
【特許文献１】特開平１１−８１１２９
【発明の概要】
【発明が解決しようとする課題】
【０００４】  特許文献１の抗菌性を有する素材シートでは、加工処理した合成繊維による織物または不織布の表面に銀イオン層を蒸着した素材シートでは問題ないが、シルク等の天然繊維を用いた場合、特にセリシンを取り除いたフィブロインだけの絹糸による絹織物や絹の不織布を使用した場合には繊維がけば立つといった課題を有する。【０００５】  又、通常の絹糸はセリシンを取り除いたフィブロインだけを利用して絹織物や絹の不織布等を製造しているが、フィブロインとフィブロインをくっつける働きをするセリシンにも肌の美白効果があることが明らかになっており、さらには保湿性に優れて皮膚のしわを防ぐことが可能であると考えられているが、通常の絹糸はセリシンを抜いたフィブロインだけを利用して絹織物や絹の不織布等を製造しているのでセリシンによる効果が期待できないといった課題を有する。【０００６】  さらに特許文献１の抗菌性を有する素材シートは、真空減圧下において織物または不織布の各繊維糸の表面に銀イオン層を蒸着して得られるため、織物または不織布と銀イオン層の密着強度が低いといった課題を有し、結果として織物または不織布と銀イオン層がはがれやすといった課題を有する。
【課題を解決するための手段】
【０００７】  本発明の抗菌性を有するシルク素材は、水溶性の蛋白質であるセリシンに取り囲まれた繊維状の蛋白質であるフィブロインによる絹のシート状の素材１の表面に、極めて薄い銀等の金属薄膜層２を形成し、絹のシート状の素材１と銀等の金属薄膜層２を結合させて得たことを特徴とする。【０００８】  又、絹のシート状の素材１及び銀等の金属薄膜層２の上面に、ポリ酢酸ビニル層３を有することを特徴とする。【０００９】  又、本発明の抗菌性を有するシルク素材の製造方法は、水溶性の蛋白質であるセリシンに取り囲まれた繊維状の蛋白質であるフィブロインによる絹のシート状の素材１の表面に、極めて薄い銀等の金属薄膜層２を真空蒸着装置１０により形成した後に、加熱されたプレス加工手段１１により熱と圧力を加えて絹のシート状の素材１と銀等の金属薄膜層２を結合したことを特徴とする。【００１０】さらに、絹のシート状の素材１と銀等の金属薄膜層２を結合した後に、ポリ酢酸ビニル層３を塗布又はスプレー等の手段により形成したことを特徴とする。【００１１】  さらには加熱されたプレス加工手段１１により与える加熱温度は摂氏７０℃から２２０℃の範囲であることを特徴とする。
【発明の効果】
【００１２】  本発明による抗菌性を有するシルク素材は、絹のシート状の素材１の表面に抗菌性を有する銀や銅といった金属の金属薄膜層２を形成しているため、銀や銅といった金属の抗菌性を有するといった効果を有する。【００１３】  さらに、繊維状の蛋白質であるフィブロイン５の外側を水溶性の蛋白質であるセリシン４に取り囲まれた絹の糸による絹のシート状の素材１を使用しているため、水溶性の蛋白質であるセリシン４がフィブロイン５とフィブロイン５をくっつける作用を有するために繊維はけば立たないといった効果を有する。【００１４】    さらに、絹のシート状の素材１及び銀等の金属薄膜層２の上面にポリ酢酸ビニル層３を有することにより、絹のシート状の素材１と金属薄膜層２の密着強度が向上するとともに、繊維がけば立つことをさらに抑えることができるといった効果を有する。【００１５】  又、フィブロイン５とフィブロイン５をくっつける作用を有するセリシン４を含んだ絹のシート状の素材１を使用しているため、保湿性に優れて皮膚のしわを防ぐ効果を有し、結果として肌の美肌効果を得ることができるといった効果を有す【００１６】  さらには、絹のシート状の素材１の表面に、極めて薄い銀等の金属薄膜層２を真空蒸着装置１０により形成した後に、加熱されたプレス加工手段１１により熱と圧力を加えて絹のシート状の素材１と銀等の金属薄膜層２を強力に結合しているため、絹のシート状の素材１と金属薄膜層２の密着強度が強く、結果としてシート状の素材１と金属薄膜層２がはがれにくいといった効果を有する。
【図面の簡単な説明】
【００１７】
【図１】抗菌性を有するシルク素材の構造説明図
【図２】絹糸の構造説明図
【図３】熱と圧力を加える様子を説明する図
【図４】真空蒸着装置の説明図
【図５】ランプシェードの外観図
【発明を実施するための形態】
【００１８】  以下、本発明の抗菌性を有するシルク素材とその製造方法について図面を参照して詳細に説明する。
【００１９】  図１は本発明の抗菌性を有するシルク素材の構造説明図であり、図２は絹糸の構造説明図、図３は熱と圧力を加える様子を説明する図、図４は真空蒸着装置の説明図である。
【００２０】  本発明の抗菌性を有するシルク素材の構成について説明すれば、水溶性の蛋白質であるセリシン４に取り囲まれた繊維状の蛋白質であるフィブロイン５による絹のシート状の素材１の表面に、極めて薄い銀等の金属薄膜層２を形成して得ることができるが、さらにその上面にポリ酢酸ビニル層３を形成して得ることが望ましい。
【００２１】  通常の絹織物等のシルク製品は水溶性の蛋白質であるセリシン４を精錬と呼ばれる工程で取り除いた繊維状の蛋白質であるフィブロイン５のみを使用しているが、本発明の抗菌性を有するシルク素材は水溶性の蛋白質であるセリシン４に取り囲まれた繊維状の蛋白質であるフィブロイン５による織物や不織布の絹のシート状の素材１を使用して構成したことに特徴がある。
【００２２】  本発明による抗菌性を有するシルク素材は、絹のシート状の素材１の表面に抗菌性を有する銀や銅といった金属の金属薄膜層２を形成しているため、銀や銅といった金属の抗菌性を有するといった効果を有するのである。
【００２３】  本発明による抗菌性を有するシルク素材は前記のような構成であるため、繊維状の蛋白質であるフィブロイン５の外側を水溶性の蛋白質であるセリシン４に取り囲まれた絹糸による絹のシート状の素材１を使用しているため、水溶性の蛋白質であるセリシン４とセリシン４が絹糸をくっつける作用を有するために繊維はけば立たないといった効果を有するのである。
【００２４】    さらに、絹のシート状の素材１及び銀等の金属薄膜層２の上面にポリ酢酸ビニル層３を形成したことにより、ポリ酢酸ビニル層３が保護層として作用するため、絹のシート状の素材１と銀等の金属薄膜層２の密着強度がさらに向上するとともに、繊維がけば立つことをさらに抑えることができるといった効果を有するのである。
【００２５】  又、フィブロイン５の外側をセリシン４が取り囲む構造の絹糸による絹のシート状の素材１を使用しているため、セリシン４の効果により保湿性に優れて皮膚のしわを防ぐ効果を有するとともに、結果として肌の美肌効果を得ることができるといった効果を有するのである。
【００２６】  本発明の抗菌性を有するシルク素材の製造方法は、水溶性の蛋白質であるセリシン４に取り囲まれた繊維状の蛋白質であるフィブロイン５による織物や不織布の絹のシート状の素材１の表面に、真空蒸着装置１０等の手段により極めて薄い銀等の金属薄膜層２を形成することで得られる。
【００２７】  例えば図４で示す抵抗加熱式による真空蒸着装置１０の構造は、真空容器１７内の下部に原料を加熱するヒーターを兼ねたタングステン製等のボート１８が固定され、真空容器１７内の上部には銀等の金属薄膜層２が蒸着される試料１９としての絹のシート状の素材１が固定されている。
【００２８】  この抵抗加熱式による真空蒸着装置１０で銀等の金属薄膜層２を形成するには、所定の割合に計量された薄膜層用の銀等の金属２０を真空容器１７内のヒーターを兼ねたボート１８に収め、真空容器１７内を所定の真空度となるようポンプ２１にて排気した後、ボート１８に所定の電流を流してヒーターを兼ねたボート１８の温度を徐々に上げれば、銀等の金属２０の融点温度以上に達した時点で金属は溶解して気化し、絹のシート状の素材１である試料１９の内側に付着して蒸着されるのである。
【００２９】  蒸着作業が終了したら真空容器１７内に空気を導入し、真空容器１７内から銀等の金属薄膜層２が形成された絹のシート状の素材１を取り出すことにより、抗菌性を有するシルク素材を得ることができるのである。
【００３０】  さらに、銀等の金属薄膜層２の上面にポリ酢酸ビニル層３を塗布やスプレー等の手段により形成することにより、より良好な抗菌性を有するシルク素材得ることができるのである。
【００３１】  前記の如く得られた抗菌性を有するシルク素材を、例えば熱プレス装置のようなヒーター１４を内蔵した熱板テーブル１２とヒーター１４を内蔵したプレス用熱板１３の間に挟んで、例えば摂氏７０℃から摂氏２２０℃程度の間で適度な温度を与えながら熱プレス装置のレバー操作等によりプレス用熱板１３を押し下げて適度な圧力を与えることにより、より安定した抗菌性を有するシルク素材を製造することができるのである。
【００３２】  前記の熱プレス装置のように抗菌性を有するシルク素材を熱板テーブル１２とプレス用熱板１３に挟んで適度な温度を与えながら適度な圧力を与える場合に、抗菌性を有するシルク素材が熱板テーブル１２やプレス用熱板１３に密着して剥がれなくなることを防止するため、抗菌性を有するシルク素材と熱板テーブル１２又はプレス用熱板１３との間にトップペーパー１５やアンダーペーパー１６と呼ばれる紙等を挟んで圧力を与えて製造すればなお良い結果を生むのである。
【００３３】  本発明の製造方法によれば、絹のシート状の素材１の表面に、極めて薄い銀等の金属薄膜層２を真空蒸着装置１０により形成した後に、加熱されたプレス加工手段１１により熱と圧力を加えて絹のシート状の素材１と銀等の金属薄膜層２を強力に結合しているため、絹のシート状の素材１と銀等の金属薄膜層２の密着強度が強く、結果として絹のシート状の素材１と銀等の金属薄膜層２がはがれにくくなるのである。
【００３４】  さらに、銀等の金属薄膜層２の上面にポリ酢酸ビニル層３を塗布やスプレー等の手段により形成した後に加熱されたプレス加工手段１１により熱と圧力を加えることにより、シート状の素材１と銀等の金属薄膜層２との密着性が良好となり、けば立ちもより押さえることができるのである。
【００３５】  最後にセリシン４の効能について説明すると、セリシン４にはセリンが約３０％と豊富に含まれ、スレオニンと合わせると水酸基を有するアミノ酸含量は４０％前後となり、この水酸基を多量に含むため、セリシン４は保湿性に優れており皮膚のしわを防ぐことが可能であると考えられている。
【００３６】  美肌素材の重要なポイントは、保湿性、抗酸化性と美白作用であるが、セリシン４が抗酸化性、保湿性、美白効果の三機能を同一の物質が示す最初の例であると言われており、セリシンが化粧品素材として有用であるとされる要因であり、フィブロイン５から得られるシルクアミノ酸で肌の栄養を補給し、セリシン４で保湿を維持することで美肌にとって、セリシン４を含むシルク製品は大変すぐれた素材であると言われている。
【実施例】
【００３７】  図５はランプシェードの外観図であり、本発明の抗菌性を有するシルク素材の用途の一例を示すものである。【００３８】  図５に示すものは通称では行燈（あんどん）と呼ばれる室内用のランプであり、白熱電球等で室内の部分照明を行う照明器具である。【００３９】  行燈等の照明器具内の白熱電球等の周囲を囲い、白熱電球等の直射光線を散乱させたり、明るさの趣を変化させるためにランプシェード３０と呼ばれる囲いを白熱電球等の周囲に配置しているが、このランプシェード３０に本発明の抗菌性を有するシルク素材を応用したものである。【００４０】  本発明の抗菌性を有するシルク素材をこのような照明器具のランプシェード３０に応用することにより、絹のシート状の素材１の持つ趣のある白色により淡い色のやさしい明かりを得ることができると共に、絹のシート状の素材１の表面に抗菌性を有する銀や銅といった金属の金属薄膜層２を形成しているため、銀や銅といった金属の持つ抗菌性により室内の雑菌の繁殖を防止するといった効果も得ることができ、同様の応用例として提灯の外紙に応用する例等がある。【００４１】  また、他への応用用途としては扇子やうちわの紙として本発明の抗菌性を有するシルク素材を使用すれば、趣のある色の扇子やうちわをすることができ、銀や銅といった金属の持つ抗菌性により雑菌の繁殖を防止でき、銀や銅を真空蒸着する際に金や銅が絹のシート状の素材１に各種の図柄として部分蒸着すれば、趣の変わった絵柄が得られるのである。【００４２】  さらには本発明の抗菌性を有するシルク素材を名刺用の用紙として応用し、絹のシート状の素材１の上に金や銀、銅といった抗菌性のある金属薄膜層２により名刺の文字等を実現すれば、抗菌性を有する名刺が実現できるのである。【００４３】  さらにはテーブルクロスやシルクのシートとして応用すれば、シート等に抗菌性を期待できるばかりでなく、フィブロインとフィブロインをくっつける作用を有するセリシンを含んだシルク素材を使用しているため、保湿性に優れて皮膚のしわを防ぐ効果を有し、結果として肌の美肌効果を得ることができるのである。
【符号の説明】
【００４４】  １：絹のシート状の素材
２：金属薄膜層
３：ポリ酢酸ビニル層
４：セリシン
５：フィブロイン
１０：真空蒸着装置
１１：加熱されたプレス加工手段
１２：熱板テーブル
１３：プレス用熱板
１４：ヒーター
１５：トップペーパー
１６：アンダーペーパー
１７：真空容器
１８：ボート
１９：試料
２０：金属
２１：ポンプ
３０：ランプシェード
【図１】
2013194352.tif 000003
【図２】
2013194352.tif 000004
【図３】
2013194352.tif 000005
【図４】
2013194352.tif 000006
【図５】
2013194352.tif 000007